(57)【特許請求の範囲】
【請求項１】
一方の側面が、二軸延伸ＰＥＴフイルムと、該二軸延伸ＰＥＴフイルムの片側又は両側に押出し積層されたＰＥＴ樹脂層とからなる積層材で形成され、該ＰＥＴ樹脂層において、下記の式で示される結晶部分が１５％未満、下記の式で示される非晶部分が８５％以上であることを特徴とするフライ食品用袋。
【数１】
0006009500.tif 000012
【請求項２】
前記ＰＥＴ樹脂層の厚みが、５〜４０μｍであることを特徴とする請求項１記載のフライ食品用袋。
【請求項３】
他方の側面が、耐油紙で形成されていることを特徴とする請求項１又は２記載のフライ食品用袋。
【請求項４】
前記ＰＥＴ樹脂層が、固有粘度が０．５５〜０．７ｄｌ／ｇであるＰＥＴ樹脂に２個以上の多官能のエポキシ基を有する鎖延長剤を０．２〜２．０％添加した状態でベント孔が２個以上ある押出機に投入し、ＰＥＴ樹脂が加熱・溶融した状態でベント孔から−９９．９９ｋＰａ以上の高真空下で吸引・脱気後、押出しして二軸延伸ＰＥＴフイルムに積層し、その後直ちに冷却ロールで急冷したものであることを特徴とする請求項１、２又は３記載のフライ食品用袋の製造方法。
【請求項５】
前記ＰＥＴ樹脂層／二軸延伸ＰＥＴフイルムからなる積層材のＰＥＴ樹脂層面を耐油紙と合わせ、両側端部及び底部をヒートシールによってシールすることにより三方袋に形成したことを特徴とする請求項３記載のフライ食品用袋の製造方法。
【請求項６】
前記ＰＥＴ樹脂層／二軸延伸ＰＥＴフイルム／ＰＥＴ樹脂層からなる積層材と耐油紙とで構成され、該積層材は、側面と、下端において３回折り返されて形成された第一底面、第二底面及びシール面とからなり、側面の両側端部と耐油紙の両側端部、シール面の全面と耐油紙８０の底部、側面の両側端下部と第一底面の内面側両側端部、第一底面の外面側両側端部と第二底面の外面側両側端部、第二底面の内面側両側端部とシール面の内面側両側端部とをヒートシールによってシールすることによりガゼット袋に形成したことを特徴とする請求項３記載のフライ食品用袋の製造方法。
【発明の詳細な説明】
【技術分野】
【０００１】
本発明は、唐揚げ、天ぷら、トンカツ、コロッケ等のフライ食品を収容する袋、例えばテイクアウト用のフライ食品用袋に関し、更に詳しくは、電子レンジ加熱に耐え得る耐熱性及び耐油性を有するフライ食品用袋及びその製造方法に関するものである。
【背景技術】
【０００２】
近年、食生活の変化に伴い、から揚げ、天ぷら、海老フライ、トンカツ、メンチカツ、コロッケ等の食材を油で揚げたフライ食品の惣菜は、家庭で調理するより、デパート、スーパー、コンビニエンスストア等で購入し、家庭に持ち帰り、電子レンジで加熱して食されることが多くなって来た。また、昼食用にコンビニエンスストア等で購入し、電子レンジで加熱してそのまま職場や、公園のベンチ等で食される需要も多くなって来た。
【０００３】
このようなテイクアウト用の袋としては、紙の袋や、一方の面がＯＰＰフイルムでもう一方の面がＰＥ樹脂層をラミネートした紙であり、端部のヒートシールする部分にパートコートを行い、このパートコート部分をヒートシールして袋状にしたものがある。
【０００４】
また、電子レンジ用の包装袋としては、両面が晒クラフト紙にＰＥ樹脂層をラミネートした紙積層シートからなると共に、この紙積層シートに通気性を付与するためのエンボス加工が施された紙製包装袋があり、このような紙製包装袋は、肉まん等の冷凍食品を包装すると共に、そのまま電子レンジで加熱しても、水蒸気が逃げて破裂することがなく、また手に持っても熱くないものであった（特許文献１参照）。
【先行技術文献】
【特許文献】
【０００５】
【特許文献１】特開２００４−２３７９９４号公報
【発明の概要】
【発明が解決しようとする課題】
【０００６】
しかしながら、前記ＯＰＰフイルムとＰＥ樹脂層をラミネートした紙とからなる袋においては、袋の中が見え、また油の浸み出しもないものであるが、電子レンジで加熱するには問題があった。すなわち、から揚げ、メンチカツ等のフライ食品は、その表面に油分が付着していることから、袋の内面において油滴が発生し、この油滴の部分では、電子レンジ加熱時に１６０℃以上にもなるものであった。その結果、ＰＥ樹脂層やＯＰＰフイルムは、電子レンジ加熱するフライ食品用袋には使用できないものであった。
【０００７】
すなわち、ＰＥ樹脂は、その融点が１１０℃前後であるので、電子レンジ加熱時にＰＥ樹脂層が溶け出すものであった。ＯＰＰフイルムは、その耐熱性が１３０℃前後であるので、縮むものであり、また、融点が１５０℃前後であるので、１６０℃にもなると穴が開くものであった。
【０００８】
前記紙の袋においては、フライ食品の油が袋から浸みだしてくるものであり、さらに紙が不透明であることから、購入した時に数がチェックできないという不都合があった。
【０００９】
前記特許技術文献１で提案された紙製包装袋では、紙にＰＥ樹脂層をラミネートしたものであるので、前述したように、ＰＥ樹脂層が溶け出すものであり、フライ食品の包装袋としては使用できないものであった。
【００１０】
本発明は、以上の問題点を解決するためになされたもので、袋の一方の側面を耐熱性の高い二軸延伸ＰＥＴフイルムにＰＥＴ樹脂層を積層した積層材で構成することにより、電子レンジ加熱時において、内面に付着した油滴部分が１６０℃を超える温度となっても、溶けたり縮んだりすることが無く、また、ヒートシール可能なＰＥＴ樹脂層を積層することにより、他方の側面に耐油紙を使用した場合であっても、良好にヒートシールでき、その結果、袋状に形成することが出来るものであり、さらに、収容したフライ食品を確認することが出来るとともに、油の浸みだしも無いフライ食品用袋を提供することを目的とする。
【課題を解決するための手段】
【００１１】
本発明者らは、上述した課題を解決すべく鋭意検討し、二軸延伸ＰＥＴフイルムにＰＥＴ樹脂層を押出し積層し、積層直後のＰＥＴ樹脂層の表面を冷却ロールで急冷することにより、ＰＥＴ樹脂層の結晶部分を１５％未満、非晶部分を８５％以上とすれば、ヒートシール性を付与することが出来、耐油紙等であっても良好にヒートシール出来ることを見出し、本発明を完成するに至った。
【００１２】
すなわち、請求項１に係るフライ食品用袋は、一方の側面が、二軸延伸ＰＥＴフイルムと、該二軸延伸ＰＥＴフイルムの片側又は両側に押出し積層されたＰＥＴ樹脂層とからなる積層材で形成され、該ＰＥＴ樹脂層において、下記の式で示される結晶部分が１５％未満、下記の式で示される非晶部分が８５％以上であることを特徴として構成されている。
【００１３】
【数１】
0006009500.tif 000002
【００１４】
請求項２に係るフライ食品用袋は、ＰＥＴ樹脂層の厚みが、５〜４０μｍであることを特徴として構成されている。
【００１５】
請求項３に係るフライ食品用袋は、他方の側面が、耐油紙で形成されていることを特徴として構成されている。
【００１６】
請求項４に係るフライ食品用袋の製造方法は、ＰＥＴ樹脂層が、固有粘度が０．５５〜０．７ｄｌ／ｇであるＰＥＴ樹脂に２個以上の多官能のエポキシ基を有する鎖延長剤を０．２〜２．０％添加した状態でベント孔が２個以上ある押出機に投入し、ＰＥＴ樹脂が加熱・溶融した状態でベント孔から−９９．９９ｋＰａ以上の高真空下で吸引・脱気後、押出しして二軸延伸ＰＥＴフイルムに積層し、その後直ちに冷却ロールで急冷したものであることを特徴として構成されている。
【００１７】
請求項５に係るフライ食品用袋の製造方法は、前記ＰＥＴ樹脂層／二軸延伸ＰＥＴフイルムからなる積層材のＰＥＴ樹脂層面を耐油紙と合わせ、両側端部及び底部をヒートシールによってシールすることにより三方袋に形成したことを特徴として構成されている。
【００１８】
請求項６に係るフライ食品用袋の製造方法は、ＰＥＴ樹脂層／二軸延伸ＰＥＴフイルム／ＰＥＴ樹脂層からなる積層材と耐油紙とで構成され、該積層材は、側面と、下端において３回折り返されて形成された第一底面、第二底面及びシール面とからなり、側面の両側端部と耐油紙の両側端部、シール面の全面と耐油紙の底部、側面の両側端下部と第一底面の内面側両側端部、第一底面の外面側両側端部と第二底面の外面側両側端部、第二底面の内面側両側端部とシール面の内面側両側端部とをヒートシールによってシールすることによりガゼット袋に形成したことを特徴として構成されている。
【発明の効果】
【００１９】
請求項１に係るフライ食品用袋においては、二軸延伸ＰＥＴフイルム及びＰＥＴ樹脂層は耐熱性を有しているので、電子レンジ加熱により１６０℃前後まで加熱されても、縮んだり、穴が開いたりすることが無い。また、ＰＥＴ樹脂層は、下記の式で示される結晶部分が１５％未満、下記の式で示される非晶部分が８５％以上であるので、ヒートシール性を有しており、袋を形成する他方の側面が耐油紙等であっても良好にヒートシールすることが出来る。
【００２０】
【数１】
0006009500.tif 000003
【００２１】
請求項２に係るフライ食品用袋においては、ＰＥＴ樹脂層の厚みが５〜４０μｍであるので、耐油紙と良好にヒートシールすることが出来る。すなわち、ＰＥＴ樹脂層と耐油紙とのヒートシールは、耐油紙の繊維の間にＰＥＴ樹脂が浸み込むことによりシールするものであるが、ＰＥＴ樹脂層が５μｍ未満では浸み込むＰＥＴ樹脂の量が少なくなり、十分なヒートシール強度を得られないが、５μｍ以上になると浸み込む量が多くなり強固にヒートシールすることが出来る。
【００２２】
請求項３に係るフライ食品用袋においては、他方の側面が耐油紙で形成されているので、水分を外部へ透過させることにより、収容したフライ食品の衣等のサクサク感を確保することができ、また、油が袋外表面に浸み出すことも無い。
【００２３】
請求項４に係るフライ食品用袋の製造方法においては、ＰＥＴ樹脂層に、固有粘度が０．５５〜０．７ｄｌ／ｇであるＰＥＴ樹脂を用いているので、価格の安い繊維用のＰＥＴ樹脂を用いることが出来る。また、２個以上の多官能エポキシ基を有する鎖延長剤を０．２〜２．０％添加して、ベント孔が２個以上ある押出機に投入し、ＰＥＴ樹脂が加熱・溶融した状態でベント孔から−９９．９９ｋＰａ以上の高真空下で吸引・脱気した後、押出すので、通常必要なＰＥＴ樹脂を乾燥する必要がなく、鎖延長剤で高分子化されて押出適性を改良することが出来る。さらに、押出したＰＥＴ樹脂層を冷却ロールで急冷するので、ＰＥＴ樹脂における結晶化速度の速い温度帯域を可及的速やかに通過し、結晶化速度の遅い温度帯域に到達させることが出来る。その結果、非晶部分を８５％以上とすることが出来る。
【００２４】
請求項５に係るフライ食品用袋の製造方法においては、ＰＥＴ樹脂層／二軸延伸ＰＥＴフイルムからなる積層材と耐油紙とで三方袋が形成されているので、フライ食品を収容し、電子レンジで加熱した時にフライ食品からの油滴があっても袋に穴が開くことはなく、また具材からの水蒸気は開口部や耐油紙を通して逃げるので、衣のサクサク感が失われることがない。さらにＰＥＴ樹脂層／二軸延伸ＰＥＴフイルムからなる積層材は透明であるので、購入した時に数をチェックすることが出来る。
【００２５】
請求項６に係るフライ食品用袋の製造方法においては、ＰＥＴ樹脂層／二軸延伸ＰＥＴフイルム／ＰＥＴ樹脂層からなる積層材と耐油紙とでガゼット袋が形成されているので、フライ食品を収容し、電子レンジで加熱した時にフライ食品からの油滴があっても袋に穴が開くことはなく、また具材からの水蒸気は開口部や耐油紙を通して逃げるので、衣のサクサク感が失われることがない。さらにＰＥＴ樹脂層／二軸延伸ＰＥＴフイルム／ＰＥＴ樹脂層からなる積層材は透明であるので、購入した時に数をチェックすることが出来る。さらにまた、フライ食品を収容した際、底面が拡開して数多くのフライ食品を収容することが出来る。
【図面の簡単な説明】
【００２６】
【図１】ベント孔が２以上ある押出機のシリンダー部の模式図
【図２】グリコール分としてのＣＨＤＭの割合と結晶化速度の関係を示す図
【図３】ＰＥＴの結晶化速度を示す図
【図４】本発明によるフライ食品用袋の一実施形態である三方袋の模式図
【図５】本発明によるフライ食品用袋の一実施形態である三方袋のヒートシール前の状態を示す模式図
【図６】本発明によるフライ食品用袋の一実施形態であるガゼット袋の模式図
【図７】本発明によるフライ食品用袋の一実施形態であるガゼット袋のヒートシール前の状態を示す模式図
【発明を実施するための形態】
【００２７】
本発明のフライ食品用袋は、一方の側面が、二軸延伸ＰＥＴフイルムと、該二軸延伸ＰＥＴフイルムの片側又は両側に押出し積層されたＰＥＴ樹脂層とからなる積層材で形成されており、すなわち、積層材としては、二軸延伸ＰＥＴフイルム／ＰＥＴ樹脂層からなるものと、ＰＥＴ樹脂層／二軸延伸ＰＥＴフイルム／ＰＥＴ樹脂層からなるものの２つの態様がある。
【００２８】
二軸延伸ＰＥＴフイルムは、ＭＤ方向、ＴＤ方向の二軸方向に延伸され２３０℃内外の温度で熱固定されたフイルムであり、その熱固定温度までの高耐熱性と剛性を有し、また透明である。厚みは７μｍから２０μｍが好ましいが、１２μｍが一般に量産されて市販されているフイルムであり価格も安く入手することが出来る。
【００２９】
ＰＥＴ樹脂層は、下記の式で示される結晶部分が１５％未満、下記の式で示される非晶部分が８５％以上であり、良好なヒートシール性を有するものである。
【００３０】
【数１】
0006009500.tif 000004
【００３１】
すなわち、ヒートシールは、一般的なＰＥ樹脂やＰＰ樹脂の場合、その結晶が溶ける温度（ＰＥ＝約１１０℃、ＰＰ＝約１６０℃）以上にヒートシール温度を上げて結晶を完全に溶かして溶融混合させ、同じ樹脂同志であれば完全に一体化して剥れなくなる。しかし、ＰＥＴ樹脂の場合は、その結晶を溶かす温度は約２６０℃であり、その温度まで上げてヒートシールすることは、高温すぎてあまり現実的でない。
【００３２】
一方、一般的なＰＥＴ樹脂はテレフタル酸とエチレングリコールの重合反応であるが、このグリコール成分をエチレングリコール６５モル％、１．４シクロヘキサンジメタノール３５モル％でテレフタル酸と重合したのは完全に非晶質となり（図３参照）、１３０℃でヒートシール出来るＰＥＴ系樹脂として販売されている（「Ｅａｓｔａｒ  ＰＥＴＧ６７６３」長瀬産業株式会社）。
【００３３】
したがって、一般的なＰＥＴ樹脂でも、非晶部分が多ければ結晶部分を溶かさなくとも非晶部分の軟化混合で一体化して剥れなくなるが、結晶が異物としてヒートシールの阻害要因として働き、良好にヒートシール出来ない場合があった。そこで、本発明者らは、ヒートシールにおける非晶部分と結晶部分との関係に関し鋭意検討し、非晶部分が８５％以上、結晶部分が１５％未満である場合、極めて良好にヒートシールを行うことが出来ることを見出したものである。これにより、ＰＥＴ樹脂層同士はもちろんのこと、耐油紙等であっても良好にヒートシール出来るようにしたものである。
【００３４】
ＰＥＴ樹脂層の厚みは、５〜４０μｍが好ましく、１０〜３０μｍがより好ましい。５μｍ未満では、耐油紙とヒートシールした時に紙の繊維の間に浸み込む軟化した非晶部分のＰＥＴ樹脂量が少なく、ヒートシール強度が低下する。また、４０μｍを超えるとコスト高となるだけである。
【００３５】
ＰＥＴ樹脂層に用いるＰＥＴ樹脂としては、特に限定されないが、ＰＥＴ樹脂に２個以上の多官能のエポキシ基を有する鎖延長剤を、ＰＥＴ樹脂の０．２〜２．０重量％添加した状態で押出機において加熱・溶融させることにより、固有粘度が０．５５〜０．７ｄｌ／ｇ程度であるＰＥＴ樹脂を用いることが出来、その結果、高品質のＰＥＴ樹脂を使用する必要は無く、価格の安い繊維用のＰＥＴ樹脂等を使用することが出来る。
【００３６】
すなわち、鎖延長剤を用いることにより、低分子量のＰＥＴ分子鎖を結び付ける際に３次元の網目構造の高分子となり、粘度、溶融張力が増して押出し適性が改良される。この鎖延長剤としては、アクリル酸グリシジル、メタアクリル酸グリシジル、スチレン−（メタ）アクリル酸メチル−メタクリル酸グリシジル、エポキシ化大豆油等があるが、少なくとも２個以上の多官能のエポキシ基を有することが好ましい。２個以上の多官能のエポキシ基を有する鎖延長剤としては、ＢＡＳＦジャパン株式会社、東亜合成株式会社等から販売されており、例えば、ＢＡＳＦジャパン株式会社「ＪＯＮＣＲＹＬ」、東亜合成株式会社「ＡＲＵＦＯＮ」がある。
【００３７】
鎖延長剤の添加量は、通常ＰＥＴ樹脂１００重量部に対して０．２〜２．０重量部が好ましく、添加量は鎖延長剤の性能に従って適宜増減して添加する。
【００３８】
鎖延長剤の添加方法は、ＰＥＴ樹脂ペレットに流動パラフィンやヒマシ油を０．０５〜０．２０重量％ヘンシェルミキサー等でまぶした後、鎖延長剤の粉沫を添加しヘンシェルミキサー等で混合付着させることが好ましく、このような添加方法により、鎖延長剤を均一に添加することが出来る。鎖延長剤の添加量が少なく不均一になり易い場合は、マスターバッチを作製して添加することが好ましい。マスターバッチは、ＰＥＴ樹脂１００重量部に鎖延長剤を１０〜５０重量部加え、押出し機で混練しペレット化して作製する。このマスターバッチペレットを所定量ＰＥＴ樹脂ペレットに、加えブレダー等で混合攪拌すれば均一に添加することが出来る。
【００３９】
また、ＰＥＴ樹脂には、必要に応じて金属塩の触媒を添加しても良い。金属塩としては、アルカリ金属やアルカリ土類金属のステアリン酸塩やラウリン酸塩があるが、最も一般的で好ましいのはステアリン酸カルシウムである。添加量は、ＰＥＴ樹脂１００重量部に対して０．０５〜１．５重量部であり、ＰＥＴ樹脂でマスターバッチを作製して添加する。
【００４０】
以上のように、鎖延長剤を添加することにより、固有粘度が０．５５〜０．７ｄｌ／ｇのＰＥＴ樹脂を用いることが出来る。このように鎖延長剤を添加されたＰＥＴ樹脂は、図２に示す固有粘度（ｄＬ）０．９３、平均分子量３２，０００のグラフにほぼ相当し、結晶化速度も遅くなる。したがって、効率的に非晶部分を８５％以上とすることが出来る。
【００４１】
また、ＰＥＴ樹脂を押出機で押出す際、ベント孔が２個以上ある押出機に投入し、ＰＥＴ樹脂が加熱・溶融した状態でベント孔から−９９．９９ｋＰａ以上の高真空下で吸引・脱気後、押出しすることにより、水分を除去することが出来る。したがって、ＰＥＴ樹脂の含有水分量は、通常ＰＥＴ樹脂を押出し加工する時に必要な５０ｐｐｍ以下にする必要はなく、空気中での平衡水分量である０．３〜０．５％でよく、事前の乾燥工程を特別設ける必要が無い。
【００４２】
二軸延伸ＰＥＴフイルムにＰＥＴ樹脂層を積層するには、上述したように、ＰＥＴ樹脂を押出機に投入し、加熱・溶融した状態で二軸延伸ＰＥＴフイルム上に押出し積層する。
【００４３】
次に、図１を参照して、二軸延伸ＰＥＴフイルムにＰＥＴ樹脂層を積層する方法について説明する。図１に、ベント孔が２以上ある押出機のシリンダー部の模式図を示す。図１において、１はシリンダーで、このシリンダー１の内部にはスクリュー２が設けられ、基端側（ＰＥＴ樹脂投入側）から、第１ベント孔３及び第２ベント孔４が形成されている。スクリュー２には、加圧圧縮部２１とシール部２２とが交互に配置されており、シール部２２においては、スクリューの溝巾を狭くし、その間を溶融ＰＥＴ樹脂が満たして、加圧圧縮部２１における背圧１０〜２０ＭＰａの高圧と、ベント孔３、４部の−９９．９９ｋＰａの高真空との圧力差をシールするもので、樹脂はスクリュー２の回転のみで押し進むようにしてベント孔３、４からの溶融樹脂の吹き上がりを防止している。
【００４４】
ベント孔３、４は、コンデンサー（凝縮機）（図示せず）を介して油回転式真空ポンプ（図示せず）に連結されており、コンデンサーは真空度を維持することと、油回転式真空ポンプの油の質を維持するためのものである。コンデンサーがなければ、例えば、水分３，０００ｐｐｍのＰＥＴ樹脂を５００ｋｇ／ｈｒの吐出量で運転したとすれば、５００，０００ｇ×０．３／１００＝１，５００ｇ／ｈｒもの水蒸気が発生して高真空を維持出来ず、油回転式真空ポンプの油も水が混入して変質する。
【００４５】
以上のような押出機において、ＰＥＴ樹脂を溶融・押出すには、ＰＥＴ樹脂をシリンダー１に投入し、押出し温度２８０℃内外、背圧１０〜２０ＭＰａ、ベント孔３、４から−９９．９９ｋＰａ以上の高真空下で吸引・脱気しながら押出しを行なう。
【００４６】
投入されたＰＥＴ樹脂は、まず、第１ゾーンにおいて、加熱・溶融されて添加された鎖延長剤と混練される。溶融したＰＥＴ樹脂は水と熱による加水分解や熱分解で解重合が起こり、低分子のＰＥＴ鎖やエチレングリコール、アセトアルデヒドが発生していると考えられる。しかし、鎖延長剤が最初から添加されて混練されているので、低分子のＰＥＴ鎖を結び付けて３次元の高分子量化や、エチレングルコールやアセトアルデヒドの捕捉などの重合反応も起こり始めていると考えられる。すなわち、エポキシ基
【００４７】
【化１】
0006009500.tif 000005
は開裂して、カルボキシル基（−ＣＯＯＨ）、アルデヒド基（−ＣＨＯ）、水酸基（−ＯＨ）等の官能基と結び付き、ＰＥＴ分子鎖を３次元の網目構造の高分子にするとともに、解重合で生じたエチレングリコール、エチレングリコールから発生するアセトアルデヒドをも高分子の一部として捕捉する。また、含有している水分は、２８０℃における飽和水蒸気圧は６．５ＭＰａであるので、背圧１０ＭＰａ以上では液体の状態である。
【００４８】
そして、エチレングリコール、アセトアルデヒド、水を含んだ溶融ＰＥＴ樹脂は、第１ベント孔３まで来ると、−９９．９９ｋＰａ以上の高真空下となっているので、エチレングリコール（沸点１９８℃）、アセトアルデヒド（沸点２０℃）、水（沸点１００℃）は気体となり、第１ベント孔３から吸引・脱気される。また、第１ベント孔３から吸引・脱気し切れなかったエチレングリコール、アセトアルデヒド及び水は、第２ベント孔４により吸引・脱気される。
【００４９】
第２ゾーンにおいては、解重合も一部起こっていると考えられるが、大部分は鎖延長剤による重合反応が起こっていると考えられる。
【００５０】
第３ゾーンにおいては、殆ど鎖延長剤による重合反応のみが起っており、３次元構造の高分子量化されたＰＥＴ樹脂が二軸延伸ＰＥＴフイルム上に押出し積層される。この時にＴダイからのエアーギャップは出来るだけ短く、ロールに挟んで積層する２個のロールとも冷却ロールとするのが好ましく、少なくともＰＥＴ樹脂層側のロールは冷却水を通した冷却ロールとし、ＰＥＴ樹脂層を出来るだけ速く冷却することが必要である。すなわち、ＰＥＴの結晶化速度は図２に示すように、約１３０〜２２０℃の範囲において速いので、可能な限り結晶化を抑制するには、この温度帯の滞留時間を短くすることが必要であり、急速に冷却することにより、この温度帯を速やかに通過させることが出来る。その結果、ＰＥＴ樹脂層の非晶部分を８５％以上にすることが出来る。
【００５１】
このようにしてＰＥＴ樹脂層／二軸延伸ＰＥＴフイルムからなる積層材を得ることが出来る。ＰＥＴ樹脂層／二軸延伸ＰＥＴフイルム／ＰＥＴ樹脂層からなる積層材は、前記積層材（ＰＥＴ樹脂層／二軸延伸ＰＥＴフイルム）の二軸延伸ＰＥＴフイルム側に、再度ＰＥＴ樹脂を全く同様に押出積層することによって得ることが出来る。
【００５２】
本発明のフライ食品用袋においては、一方の側面が、上述した積層材で形成され、他方の側面は、ＰＥＴ樹脂層とヒートシール可能な材料であれば特に限定されないが、耐油紙が好ましい。耐油紙は、紙の製造過程で、紙を抄紙した後、最後に耐油剤をロールでコートして作られ、油分は通さないが水蒸気は通す性質を有している。坪量は３０〜５０ｇ／ｍ２が手触りの感触が良く、経済的にも好適である。具体的には、王子製紙（株）や日本製紙（株）等の各製紙会社から耐油紙として販売されている。
【００５３】
以上のような積層材を一方の側面に用い、耐油紙等を他方の側面に用い、積層材のＰＥＴ樹脂層と耐油紙等をヒートシールすることにより袋状に形成する。袋の態様は特に限定されないが、例えば、三方袋、ガゼット袋等に形成する。
【００５４】
図４に三方袋の一態様を示す。図４において、三方袋３０は、積層材４０と耐油紙５０とを重ね合わせ、その両側端部３０ａ及び底部３０ｂをヒートシールによりシールしたものである。このような三方袋３０は、図５に示すように、積層材４０として、二軸延伸ＰＥＴフイルム４１とＰＥＴ樹脂層４２とからなる積層材を用いてなるもので、ＰＥＴ樹脂層４２の両側端部４２ａ及び底部４２ｂを、耐油紙５０の両側端部５０ａ及び底部５０ｂとヒートシールしたものである。
【００５５】
このような三方袋３０は、積層材４０が完全な透明であるので、収容したフライ食品の形や数を確認することが出来、また、積層材４０は耐熱性及び耐油性があるので、電子レンジで加熱して１６０℃内外の油滴があったとしても、縮んだり、穴が開くことはない。さらに、発生した水蒸気は開口部や耐油紙を通って外へ逃げ、サクサク感を保持することが出来る。
【００５６】
図６にガゼット袋の一態様を示す。図６において、ガゼット袋６０は、一方の側面６１と、この一方の側面６１と一体に形成された底面６２と、これら側面６１及び底面６２にヒートシールされる他方の側面６３とで構成されており、一方の側面６１の両側端部６１ａと他方の側面６３の両側端部６３ａとがヒートシールされるとともに、底面６２先端に設けられたシール面６２ｃと他方の側面６３の底部６３ｂとがヒートシールされ、また、底面６２の側端部同士もヒートシールされている。
【００５７】
このようなガゼット袋６０は、図７に示すように、一方の側面６１及び底面６２が積層材７０で構成され、他方の側面６３が耐油紙８０で構成されている。積層材７０は、側面７１と、下端において３回折り返されて形成された第一底面７２、第二底面７３及びシール面７４とで構成されており、その層構成は、ＰＥＴ樹脂層７５／二軸延伸ＰＥＴフイルム７６／ＰＥＴ樹脂層７５となっている。そして、側面７１の両側端部７１ａと耐油紙８０の両側端部８０ａとがヒートシールされるとともに、シール面７４の全面と耐油紙８０の底部８０ｂとがヒートシールされ、さらに、側面７１の両側端下部７１ｃと第一底面７２の内面側両側端部７２ａとがヒートシールされ、第一底面７２の外面側両側端部７２ｂと第二底面７３の外面側両側端部７３ａとがヒートシールされ、第二底面７３の内面側両側端部７３ｂとシール面７４の内面側両側端部７４ａとがヒートシールされている。
【００５８】
このようなガゼット袋６０は、上述した三方袋３０と同様の性能を有する他、フライ食品を収容した際、その重量によって第一底面７２及び第二底面７３が拡がるので、三方袋３０より多くのフライ食品を収容することが出来る。
【実施例１】
【００５９】
ＰＥＴ樹脂「ユニチカ株式会社：ＭＡ−２１０１Ｍ」（固有粘度；０．６２ｄｌ／ｇ、水分量；２，９００ｐｐｍ）１００部と、鎖延長剤「ＢＡＳＦジャパン株式会社：ＡｄＲ４３６８」を３０重量％含有したＰＥＴのマスターバッチ１．５部とをヘンシェルミキサーで混合攪拌した。この混合樹脂を同方向回転２軸押出し機「日立造船株式会社：ＨＭＴ１００」（Ｌ／Ｄ＝３８、吐出量；６５０ｋｇ／ｈｒ、２ベント孔）に投入し、押出し温度２８０℃、ベント孔から−９９．９９ｋＰａの高真空下で吸引・脱気しながら、二軸延伸ＰＥＴフイルム「東洋紡株式会社：Ｅ５１００：１２μｍ」へ押出し積層し、二軸延伸ＰＥＴフイルム（１２μｍ）／ＰＥＴ樹脂層（２０μｍ）の積層材を作製した。
【００６０】
この時、ベント孔はコンデンサーを経由して油回転式真空ポンプへ連結して吸引しており、また、エアーギャップは１２ｃｍとし、１３０ｍ／ｍｉｎ．の加工スピードで積層した。
【００６１】
また、二軸延伸ＰＥＴフイルムにＰＥＴ樹脂層が押出された積層材は、圧着ロールと冷却ロールとで圧着されるが、この時、ＰＥＴ樹脂層に接する冷却ロール（金属ロール）には２０℃のチラー水が通されているので、押出されたＰＥＴ樹脂層は直ちに冷却される。したがって、ＰＥＴ樹脂層の結晶化を抑制することが出来、その結果、非晶部分を８５％以上にすることが出来た（後述する表２で示すように、９０．２％）。
【００６２】
＜水分量の挙動＞
１３０ｍ／ｍｉｎ．の加工スピードで連続押出し中のスクリュー及び真空吸引を一時停止し、押出し機の第１及び第２ベント孔位置の樹脂をサンプリングし、含有水分量を測定した。水分測定はプラスチック用水分気化装置「京都電子工業株式会社：ＡＤＰ−３５１」及びカールフィッシャー水分計「京都電子工業株式会社：ＭＫＣ−２１０」を用いた。結果を表１に示す。
【００６３】
【表１】
0006009500.tif 000006
【００６４】
未乾燥のＰＥＴ樹脂の含水分量（２，８００ｐｐｍ）が、第１ベント孔の位置では１０ｐｐｍ以下となり、通常ＰＥＴ樹脂の押出し時に必須である５０ｐｐｍ以下をクリアーしている。第２ベント孔の位置では０ｐｐｍとなり、ベント孔から吸引・脱気することにより事前に乾燥する必要がないことが解る。
【００６５】
＜ヒートシール出来る非晶部分の割合＞
作製した二軸延伸ＰＥＴフイルム（１２μｍ）／ＰＥＴ樹脂層（２０μｍ）からなる積層材を、図２に示すＰＥＴの最適結晶化温度である１７０℃の恒温槽内に放置して加熱処理し、非晶部分の異なるサンプルを作製した。
【００６６】
非晶部分はＰＥＴ樹脂層の表面を工業用カミソリ刃を立てかき取って測定用サンプルとし、示差走査熱量計「セイコーインスツル株式会社：ＤＳＣ２２０」でその溶解挙動を測定して、下記の式に基づいて結晶部分の割合を測定した。非晶部分は、非晶部分（％）＝１００−結晶部分（％）で算出した。結果を表２に示す。
【００６７】
【数２】
0006009500.tif 000007
【００６８】
【表２】
0006009500.tif 000008
【００６９】
次いでこの積層材のＰＥＴ樹脂層面を合わせてヒートシールを行なった。ヒートシールはＪＩＳ  Ｚ−１７０７に準じて圧力０．２ＭＰａ、シール時間１秒で行った。シール強度の結果を表３に示す。シール強度は、ＪＩＳ  Ｚ  ０２３８  ７．２に準じた。
【００７０】
【表３】
0006009500.tif 000009
表３から解るように、ヒートシール出来る非晶部分の割合は８５％が境界割合となる。
【００７１】
＜三方袋の作製＞
作製した二軸延伸ＰＥＴフイルム（１２μｍ）／ＰＥＴ樹脂層（２０μｍ）からなる積層材と、耐油紙「日本製紙パピリア株式会社：パピリア」（３５ｇ／ｍ２）とを合わせ、三方袋の端をヒートシールして、図４に示すような三方袋を作製した。ヒートシールはＪＩＳ  Ｚ−１７０７に準じて圧力０．２ＭＰａ、シール時間１秒、シール温度２００℃で行なった。次いでこの三方袋のサイドシール左右２ヶ所ずつ計４ヶ所、ボトムシール２ヶ所のシール強度を測定した。結果を表４に示す。
【００７２】
【表４】
0006009500.tif 000010
【００７３】
剥離状況は、積層材と耐油紙とが剥がれることは無く、シール部分の耐油紙が積層材のＰＥＴ樹脂層に全面的に張り付いた状態で破断していた。したがって、積層材と耐油紙とのシール強度は、耐油紙の破壊強度に依存するものであった。サイドシールの左右、ボトムシールのシール強度に有意差はないが、三方袋の強度としては、フライ食品の重量によって剥離することはなく充分な値である。
【００７４】
＜フライ食品の収容テスト＞
鶏の唐揚げを揚げた直後、油をほぼ切った後、その５個を作製した三方袋へ収容し、室内で５時間放置した。その外観を観察したところ、耐油紙から油が外部へ浸み出すことはなかった。また、唐揚げを食したところ衣のサクサク感も保持していた。購入後、職場や公園での食事、家庭までの持ち帰りには何ら問題はないと考えられる。
【００７５】
＜電子レンジ加熱テスト＞
前記鶏の唐揚げを収容し５時間放置した三方袋を、そのまま電子レンジで可食適温まで加熱した。唐揚げを取り出し、三方袋の内部を観察したところ、耐油紙と積層材に油滴の付着が見られたが、積層材は、縮むことも、また穴が開くこともなく、加熱以前の状態を維持していた。また、唐揚げを食したところ衣はサクサク感を保持していた。
【実施例２】
【００７６】
実施例１で作成した二軸延伸ＰＥＴフイルム／ＰＥＴ樹脂層からなる積層材の二軸延伸ＰＥＴフイルム面に、実施例１と全く同様にＰＥＴ樹脂を押出積層してＰＥＴ樹脂層／二軸延伸ＰＥＴフイルム／ＰＥＴ樹脂層からなる積層材を作製した。この積層材を用いて図６に示すようなガゼット袋をガゼット袋製袋機で作製した。シール温度は２００℃で行なった。次いでこのガゼット袋のシール強度を図６に示す部位で測定した。結果を表５に示す。
【００７７】
【表５】
0006009500.tif 000011
【００７８】
ヒートシール部（１）とヒートシール部（２）は実施例１と同様、耐油紙とＰＥＴ樹脂層とのヒートシールであり、シール強度は紙の破壊強度に左右される。ヒートシール部（３）はＰＥＴ樹脂層とＰＥＴ樹脂層とのヒートシールなので強固にシールされ、剥離不可であった。
【００７９】
＜フライ食品の収容テスト＞
実施例１と同様、鶏の唐揚げ５個、メンチカツ３個を揚げた直後、油をほぼ切った後ガゼット袋に収容した。このフライ食品の重量でガゼット袋の折り畳んだ底部が開き、三方袋より多くのフライ食品を収容することが出来た。
【００８０】
実施例１と同様に室内に５時間放置した後、その外観を観察したところ、耐油紙から油が外部へ浸み出すことはなかった。また、唐揚げを食したところ衣のサクサク感も保持していた。
【００８１】
＜電子レンジ加熱テスト＞
前記鶏の唐揚げ及びメンチカツを収容し５時間放置したガゼット袋を、そのまま電子レンジで可食適温まで加熱した。収容品を取り出し、ガゼット袋の内部を観察したところ、耐油紙と積層材に油滴の付着が見られたが、積層材は、縮むことも、また穴が開くことも無く、加熱以前の状態を維持していた。また、収容品を食したところ、唐揚げの衣や、メンチカツのパン粉もサクサク感を保持していた。
【符号の説明】
【００８２】
３０  三方袋４０  積層材４１  二軸延伸ＰＥＴフイルム４２  ＰＥＴ樹脂層５０  耐油紙６０  ガゼット袋７０  積層材７５  ＰＥＴ樹脂層７６  二軸延伸ＰＥＴフイルム８０  耐油紙
【図１】
0006009500.tif 000013
【図２】
0006009500.tif 000014
【図３】
0006009500.tif 000015
【図４】
0006009500.tif 000016
【図５】
0006009500.tif 000017
【図６】
0006009500.tif 000018
【図７】
0006009500.tif 000019